(57)【要約】【課題】オフセット輪転印刷インキにおいて、石油系溶剤の一部を特定の植物由来の溶剤に置き換えることにより、インキの印刷適性を損なわず高光沢な印刷物が得られるインキの提供。【解決手段】ワニス用樹脂と溶剤とを含有し、該溶剤中に下記一般式（１）で表わされる脂肪酸エステルが０．１〜３０質量％未満含有されることを特徴とするオフセット輪転印刷インキ。  Ｒ１ＣＯＯＲ２        （１）（上記一般式（１）において、Ｒ１が炭素数３〜１１のアルキル基またはアルケニル基を表わし、Ｒ２が炭素数５〜１４のアルキル基を表わす。）【選択図】なし【特許請求の範囲】
【請求項１】
ワニス用樹脂と溶剤とを含有し、該溶剤中に下記一般式（１）で表わされる脂肪酸エステルが０．１〜３０質量％未満含有されることを特徴とするオフセット輪転印刷インキ。
Ｒ１ＣＯＯＲ２        （１）
（上記一般式（１）において、Ｒ１が炭素数３〜１１のアルキル基またはアルケニル基を表わし、Ｒ２が炭素数５〜１４のアルキル基を表わす。）
【請求項２】
前記の脂肪酸エステルの総炭素数Ｘが、９≦Ｘ≦２０である請求項１に記載のインキ。
【請求項３】
前記の脂肪酸エステル以外に溶剤として、石油系溶剤を含有する請求項１または２に記載のインキ。
【請求項４】
前記のワニス用樹脂が、ロジン変性フェノール樹脂および／またはロジンエステル樹脂である請求項１に記載のインキ。
【請求項５】
さらに着色剤を含有する請求項１〜４のいずれか１項に記載のインキ。
【請求項６】
下記一般式（１）で表わされることを特徴とするオフセット輪転印刷インキ用の光沢向上剤。
Ｒ１ＣＯＯＲ２        （１）
（上記一般式（１）において、Ｒ１が炭素数３〜１１のアルキル基またはアルケニル基を表わし、Ｒ２が炭素数５〜１４のアルキル基を表わす。）
【請求項７】
前記の脂肪酸エステルの総炭素数Ｘが、９≦Ｘ≦２０である請求項６に記載の光沢向上剤。
【発明の詳細な説明】
【技術分野】
【０００１】
本発明は、高光沢な印刷物が得られるオフセット輪転印刷インキに関し、詳しくは、石油系溶剤の一部を特定の植物由来の溶剤に置き換えることにより、インキの乾燥性や画像再現性などの印刷適性（以下、単に印刷適性という）を損なわず高光沢な印刷物が提供できるオフセット輪転印刷インキに関する。
【背景技術】
【０００２】
従来より、オフセット輪転印刷において、印刷品質の向上を目的として、高光沢な印刷物が供給できるオフセット輪転印刷インキが望まれている。従来、印刷物の光沢を向上させる処方としては、インキの粘度を下げて印刷表面の平滑性を向上させたり、インキ系内の樹脂成分を増やすことによって、印刷紙へのインキの浸透を極力抑制してインキ被膜厚を維持させるなどの処方が用いられていた。
【０００３】
上記の処方において、インキの粘度を下げるには、インキ系内の石油系溶剤や植物油などの低粘度成分を増量する処方が挙げられる。また、インキ系内の樹脂成分を増やすには、低分子高溶解樹脂や石油樹脂などを使用して、少しでも多くの樹脂成分をインキ系内に取り込む処方が挙げられる。
【０００４】
しかしながら、上記のインキの粘度を下げる処方は、インキ系内の樹脂成分が減少する傾向にあり、また、インキ系内の樹脂成分を増やす処方は、インキ粘度が上昇する傾向となるため、この相反する性状が、光沢の向上効果を半減させる。また、このような処方は、インキの印刷適性を大きく阻害する傾向があり、印刷適性を維持しながら印刷物の光沢を向上させるには限界があった。
【０００５】
上記の処方以外に、インキ系内の樹脂成分に対する溶解性が高い部類の石油系溶剤を用いることで、インキ系内の相溶性を上げてインキの低粘度化や樹脂成分の高濃度化を図る処方もある。しかしながら、上記の石油系溶剤の樹脂に対する溶解性では、光沢効果が十分に得られない。また、上記の石油系溶剤の多くは、人体への悪影響の大きい芳香族炭化水素が主成分であり、印刷において、印刷作業環境や大気汚染などの環境負荷の要因となることから、最近では使用を見合わせている。
【０００６】
このようなことから、石油系溶剤の代わりに植物油成分を使用することで、セット性および光沢の優れたオフセットインキ組成物が開発されている（特許文献１）。かかるオフセットインキ組成物は、実質的に鉱物油成分を含まないもので、溶剤成分として植物油成分のみを使用しており、その植物油成分として、炭素数１６〜２０の脂肪酸と炭素数１〜１０のアルコールの脂肪酸モノエステルを使用できることが記載されている。しかしながら、かかる脂肪酸モノエステルのみをインキ溶剤として使用した場合、印刷方法によっては、インキの乾燥性の点で十分満足できないという状況が生じていた。そこで、乾燥性に優れ、しかもさらに光沢向上効果を有するインキの開発が求められていた。
【０００７】
上述のことから、インキの印刷適性を損なわず十分な光沢を有する印刷物が得られるオフセット輪転印刷インキが望まれている。
【０００８】
【特許文献１】特開２００３−３１３４８２公報
【発明の開示】
【発明が解決しようとする課題】
【０００９】
したがって、本発明の目的は、オフセット輪転印刷インキ（以下単にインキという）において、石油系溶剤の一部を特定の植物由来の溶剤に置き換えることにより、インキの印刷適性を損なわず高光沢な印刷物が得られるインキを提供することである。
【課題を解決するための手段】
【００１０】
上記の目的は以下の本発明によって達成される。すなわち、本発明は、ワニス用樹脂と溶剤とを含有し、該溶剤中に下記一般式（１）で表わされる脂肪酸エステルが０．１〜３０質量％未満含有されることを特徴とするインキである。
Ｒ１ＣＯＯＲ２        （１）
（上記一般式（１）において、Ｒ１が炭素数３〜１１のアルキル基またはアルケニル基を表わし、Ｒ２が炭素数５〜１４のアルキル基を表わす。）
【００１１】
本発明者らは、前記の課題を解決すべく鋭意検討した結果、上記の脂肪酸エステルを溶剤全量のうち、０．１〜３０質量％未満を占める量で含有されているインキが、従来のインキに比べて、インキの印刷適性を損なわず高光沢な印刷物が得られることを見出した。
【発明の効果】
【００１２】
本発明によれば、インキ中の石油系溶剤を、上記の組成構造を有する脂肪酸エステルに置き換えることにより、インキ系内の樹脂成分に対する溶解性が非常に高くなり、インキが低粘度で、かつ、樹脂成分を増やすことが可能となることから、より高光沢な印刷物が得られる。さらに、インキ系中の樹脂組成や可塑成分などを大幅に操作する必要がないので、インキの印刷適性を損なわず高光沢な印刷物が得られる。また、上記の植物由来の溶剤の使用によりインキ中から石油系溶剤を低減することができるために、従来のインキに比べて環境負荷が少ないインキが提供される。
【発明を実施するための最良の形態】
【００１３】
次に好ましい実施の形態を挙げて本発明をさらに詳しく説明する。本発明を主として特徴づける溶剤は、前記の一般式（１）で表わされる脂肪酸エステルを溶剤全量中０．１〜３０質量％未満を占める量で含有されている。
【００１４】
上記の溶剤であり、また光沢向上剤として効果を有する前記の脂肪酸エステルは、一般式（１）においてＲ１が炭素数３〜１１のアルキル基またはアルケニル基を表わし、また、Ｒ２が炭素数５〜１４のアルキル基を表わす脂肪酸エステルである。上記の脂肪酸エステルが、溶剤中に前記の割合で配合されることによりワニス用樹脂に対する溶解力がより適切となり、インキの印刷適性を阻害することなく、印刷物の光沢向上に優れた効果を発揮する。
【００１５】
上記の脂肪酸エステルは、植物油脂から誘導された脂肪酸エステルの単体あるいはそれらの混合物が好ましく使用されるが、その他合成法によるものも使用することができる。上記の脂肪酸エステルは、例えば、脂肪酸とアルコールとのエステル化によって生成したものを使用することができる。該脂肪酸としては、ヤシ油、パーム油、パーム核油、クヘア油、あおもじ種子油、いぬがし種子油、かごのき種子油、グアバ種子油、グレープフルーツ種子油、しろだも種子油、しろもじ種子油、なつめやし種子油、にっけい種子油およびはまびわ種子油などの植物油脂由来の脂肪酸を使用することができる。これら植物由来の脂肪酸は、一般に、複数の脂肪酸が混合したものであるから、それらを公知の方法で分離精製し、１種または２種以上を混合したものを使用することができる。これら植物由来の脂肪酸は、植物油を加水分解して製造してもよいが、市販品を使用してもよい。
【００１６】
上記の脂肪酸としては、前記の一般式（１）で表わされるＲ１の炭素数が３〜１１のアルキル基またはアルケニル基を表わす脂肪酸が使用される。該脂肪酸としては、例えば、酪酸、吉草酸、カプロン酸、エナント酸、カプリル酸、ペラルゴン酸、カプリン酸、ウンデカン酸、ラウリン酸、ウンデシレン酸などが挙げられる。
【００１７】
また、上記の脂肪酸と反応して前記の一般式（１）で表わされる脂肪酸エステルを生成するアルコール類としては、例えば、アミルアルコール、ヘキシルアルコール、ヘプチルアルコール、オクチルアルコール、ノニルアルコール、デシルアルコール、ウンデシルアルコール、ドデシルアルコール、トリデシルアルコール、テトラデシルアルコールなど、好ましくは分岐鎖を有する３−メチル−１−ブチルアルコール、２−エチル−１−ブチルアルコール、２，４−ジメチル−３−ペンチルアルコール、２−エチル−１−ヘキシルアルコール、３，５，５−トリメチル−１−ヘキシルアルコール、４−デシルアルコール、２−イソプロピル−５−メチル−１−ヘキシルアルコール、２−ブチル−１−オクチルアルコールなどの直鎖および分岐鎖を有するアルコール類、およびこれらの混合物が挙げられる。これらのアルコールは市販品を使用することができる。
【００１８】
前記脂肪酸エステルの製造方法としては、例えば、前記の脂肪酸とアルコールとの反応による直接エステル化反応による方法や、その他、エステルとアルコールまたはエステルと脂肪酸、あるいはエステルとエステルとから合成するエステル交換反応による方法、塩化アシルとアルコールとの反応による方法、およびエポキシドと脂肪酸との反応による方法など、好ましくは直接エステル化反応による方法が挙げられる。上記の直接エステル化反応による方法は、前記の脂肪酸とアルコールとを混合し、適宜適当なトルエンやキシレンなどの共沸脱水剤を加えて熱することにより、水を留出させながら反応を進める。触媒としては、硫酸やｐ−トルエンスルホン酸などのブレンステッド酸、酸化亜鉛や活性アルミナ、酸化チタン、テトライソプロピルチタナートなどのルイス酸を使用する。
【００１９】
前記の脂肪酸エステルとしては、例えば、酪酸のアミル、ヘキシル、ヘプチル、オクチル、デシルなどの脂肪酸エステル；吉草酸のヘキシル、ヘプチル、オクチルなどの脂肪酸エステル；カプロン酸のアミル、ヘキシル、ヘプチル、オクチル、ノニル、デシル、ウンデシル、トデシル、トリデシル、テトラデシルなどの脂肪酸エステル；エナント酸のアミル、ヘキシル、ヘプチル、オクチルなどの脂肪酸エステル；カプリル酸のアミル、ヘキシル、ヘプチル、オクチルなどの脂肪酸エステル；ペラルゴン酸のアミル、ヘプチルなどの脂肪酸エステル；カプリン酸のヘプチルなどの脂肪酸エステルが挙げられる。
【００２０】
前記の脂肪酸エステルは、ワニス用樹脂に対する溶剤の溶解性を飛躍的に向上させる。とくに、前記の脂肪酸エステルの内で、総炭素数Ｘが９≦Ｘ≦２０、好ましくは９≦Ｘ≦１７である脂肪酸エステルが好ましく使用される。上記の総炭素数を有する脂肪酸エステルは、インキ塗膜の光沢向上に、より有効であり、かつインキの蒸発乾燥性や機上安定性に対しても、より影響の少ない沸点を有するものとなる。
【００２１】
上記の脂肪酸エステルの具体例としては、例えば、カプロン酸オクチルエステル、カプロン酸ノニルエステル、カプリル酸ヘキシルエステル、カプリン酸ヘキシルエステル、ラウリン酸オクチルエステルなど、およびこれらの混合物が挙げられる。
【００２２】
本発明のインキは、前記の溶剤である脂肪酸エステル単体あるいは数種の脂肪酸エステルの混合物としても使用することができるが、該脂肪酸エステルの含有量はインキ中の全溶剤に対して０．１〜３０質量％未満、好ましくは１〜２５質量％である。ここで、インキ中の全溶剤とは、インキ中に含まれる全ての溶剤のことをいい、例えば、ワニス調製時およびインキ調製時に溶剤を使用する場合、ワニスの調製に使用した溶剤と、インキの調製時に使用した溶剤とを合わせたものをいう。上記の脂肪酸エステルの含有量が、上記範囲内であると、非常に効率よく光沢の向上効果が得られる。なお、上記の脂肪酸エステルの含有量が、上記上限を超えても、得られるインキはこれ以上の大幅な光沢向上効果が得られない。
【００２３】
また、本発明に使用する溶剤は、上記の脂肪酸エステルの配合割合において、その他の溶剤、好ましくは石油系溶剤を混合してもよい。なお、本発明のインキ中の溶剤の含有量は、好ましくは３０〜６０質量％、より好ましくは３５〜５５質量％、最も好ましくは４０〜５０質量％である。
【００２４】
上記の石油系溶剤としては、石油留分から得られるパラフィン系炭化水素、ナフテン系炭化水素および芳香族分が１％以下の炭化水素からなる炭化水素系溶剤の単体あるいはこれらの混合物などが挙げられる。上記の石油系溶剤は、新日本石油（株）から「Ｏ号ソルベント（Ｈ）」、「ＡＦソルベント４号」、「ＡＦソルベント５号」、「ＡＦソルベント６号」、「ＡＦソルベント７号」などの商品名で入手して、単独であるいは混合して本発明で使用することができる。
【００２５】
上記の石油系溶剤を前記の脂肪酸エステルとの混合溶剤として使用する場合、該石油系溶剤の混合量は、前記の脂肪酸エステルがインキ中の全溶剤の前記範囲内であれば、特に規制はない。上記の石油系溶剤の配合割合が少なくなるほど、環境負荷の低減効果が発揮される方向となる。
【００２６】
本発明で使用するワニス用樹脂としては、ロジンエステル樹脂、ロジン変性フェノール樹脂、マレイン酸変性ロジンエステル樹脂、アルキッド樹脂、ロジン変性アルキッド樹脂、ギルソナイト樹脂、石油樹脂、炭化水素樹脂、酸変性炭化水素樹脂など、好ましくはロジン変性フェノール樹脂および／またはロジンエステル樹脂が挙げられる。
【００２７】
上記のロジン変性フェノール樹脂としては、例えば、ロジンとレゾール縮合体との付加生成物をポリオールでエステル化して得られる樹脂などが挙げられる。上記のロジン変性フェノール樹脂は、重量平均分子量が１０，０００〜３００，０００、好ましくは３０，０００〜２００，０００のものが使用される。上記のロジン変性フェノール樹脂の重量平均分子量が上記範囲内であると、得られるインキの流動性および粘弾性が、より優れたものとなる。
【００２８】
また、上記のロジンエステル樹脂としては、例えば、軟化点が１２０〜２１０℃、好ましくは１４０〜２００℃、重量平均分子量が２０，０００〜３００，０００、好ましくは５０，０００〜２００，０００のものや、上記のロジンエステル樹脂にロジン、ジエン化合物の導入や不飽和多塩基酸および／または不飽和モノカルボン酸を付加反応させ、ポリオールでエステル化した変性ロジンエステル樹脂などが挙げられる。上記のロジンエステル樹脂の軟化点および重量平均分子量が、上記範囲内であると、得られるインキの流動性および粘弾性がより優れたものとなる。
【００２９】
本発明のインキに使用するインキワニスは、前記のワニス用樹脂と、前記の脂肪酸エステルとその他の溶剤とを配合し、必要に応じて、植物油、ゲル化剤を配合して調製する。その調製方法としては、例えば、前記のワニス用樹脂と、前記の脂肪酸エステルおよび石油系溶剤と、植物油とを配合し、窒素気流雰囲気下で２００℃にて３０分間均一に加熱撹拌し、その後１５０℃に冷却して、ゲル化剤を配合して、さらに２００℃にて６０分間均一に加熱撹拌してワニスを調製する。
【００３０】
上記の植物油としては、公知のものを使用することができ、例えば、ヒマシ油、落花生油、オリーブ油などの不乾性油、大豆油、綿実油、菜種油、ゴマ油、コーン油などの半乾性油、およびアマニ油、エノ油、キリ油などの乾性油など、好ましくは半乾性油および／または乾性油が挙げられる。これらの中でも大豆油、アマニ油が特に好ましい。
【００３１】
また、上記のゲル化剤としては、公知の物を使用することができ、例えば、アルミニウムエチルアセテートジイソプロピレート、アルミニウムイソプロピレート、ステアリン酸アルミニウム、エチルアセトアセテートアルミニウムジイソプロピレート、アルミニウムジイソプロポキサイト、エチルアセトアセテートアルミニウムジイソプロポキシドなど、およびそれらの混合物が挙げられ、好ましくはエチルアセトアセテートアルミニウムジイソプロポキシドが好ましく使用され、川研ファインケミカル（株）からＡＬＣＨの商品名で入手して本発明で使用することができる。
【００３２】
本発明のインキは、前記のインキワニスに着色剤を配合しないオーバープリントワニスタイプのものでもよいが、着色剤を含有するタイプのものでもよい。必要に応じてパラフィンワックス、ポリエチレンワックス、ポリテトラフルオロエチレンワックスなどの耐摩擦剤および可塑剤などの添加剤を本発明の目的を妨げない範囲で均一に混練配合して調製する。
【００３３】
上記の着色剤としては、例えば、酸化チタン、硫酸バリウム、炭酸カルシウム、亜鉛華、磁性酸化鉄などの無機顔料、レーキ顔料、アゾ系顔料、イソインドリン系顔料、フタロシアニン系顔料、キナクリドン系顔料、アントラキノン系顔料などの有機顔料、カーボンブラックおよび染料など、従来公知のものが挙げられる。
【実施例】
【００３４】
次に、本実施例で使用するインキワニスＥ１〜Ｅ６の調製例および比較例で使用するインキワニスＦ１〜Ｆ４の調製例と、これらのワニスを使用したインキの実施例および比較例を挙げて本発明をさらに具体的に説明する。なお、文中の「部」または「％」とあるのは特に断りのない限り質量基準である。なお、本発明は、下記の実施例に限定するものではない。
【００３５】
（ワニスＥ１〜Ｅ６）
表１に示すようにワニスを構成する各々の成分であるワニス用樹脂としてロジン変性フェノール樹脂Ａまたはロジンエステル樹脂Ｂと、大豆油と、溶剤として脂肪酸エステルａと、石油系溶剤ｂとを配合し、窒素気流雰囲気下で２００℃にて３０分間均一に加熱撹拌し、その後１５０℃に冷却し、その後、ゲル化剤（ＡＬＣＨ）を配合して、さらに２００℃にて６０分間均一に加熱撹拌してワニスＥ１〜Ｅ６を調製した。
【００３６】
（ワニスＦ１の調製）
ワニスＥ１の調製において、表１に示すように、溶剤として石油系溶剤ｂのみを使用する以外は、ワニスＥ１の調製と同様にしてワニスＦ１を調製した。
【００３７】
（ワニスＦ２の調製）
ワニスＦ１の調製において、表１に示すように、ロジン変性フェノール樹脂Ａを４０部とし、大豆油を増量、および石油系溶剤ｂを４４部にする以外は、ワニスＦ１の調製と同様にしてワニスＦ２を調製した。
【００３８】
（ワニスＦ３の調製）
ワニスＦ１の調製において、表１に示すように、ロジン変性フェノール樹脂Ａを３４部とし、更に石油樹脂Ｃを追加、および石油系溶剤ｂを４５部にする以外はワニスＦ１の調製と同様にしてワニスＦ３を調製した。
【００３９】
（ワニスＦ４の調製）
ワニスＦ１の調製において、表１に示すように、ロジン変性フェノール樹脂Ａを４４部、および石油系溶剤ｂを３５部とし、脂肪酸エステルａ５を１０部を追加する以外は、ワニスＦ１の調製と同様にしてワニスＦ４を調製した。
【００４０】
なお、表１および２における上記のワニス用樹脂としてのロジン変性フェノール樹脂Ａ、ロジンエステル樹脂Ｂ、石油樹脂Ｃ、溶剤としての脂肪酸エステルａおよび石油系溶剤ｂは下記の通りである。
【００４１】
［ワニス用樹脂］
・ロジン変性フェノール樹脂Ａ：荒川化学工業（株）製、酸価２０ｍｇＫＯＨ／ｇ、重量平均分子量８０，０００のロジン変性フェノール樹脂。
・ロジンエステル樹脂Ｂ
以下の製造例のものを使用する。撹拌器および温度計を備えた反応装置に、ロジン８００ｇと、１，３−ペンタジエン石油樹脂２００ｇを添加し、２００℃まで加熱し、アクリル酸８０ｇと無水マレイン酸２０ｇを添加してジエン合成させた。該反応生成物に、ペンタエリスリトール１３０ｇと、触媒として酸化マグネシウム０．５ｇを添加し、２８０℃で酸価が１５ｍｇＫＯＨ／ｇになるまで９時間エステル化反応させて重量平均分子量１００，０００のロジンエステル樹脂Ｂを得た。
・石油樹脂Ｃ：日本石油化学（株）製、日石ネオポリマー１２０
［溶剤］
・脂肪酸エステルａ
ａ１：カプリル酸ヘキシルエステル（総炭素数１４）、ａ２：カプロン酸ノニルエステル（総炭素数１５）、ａ３：カプリン酸ヘキシルエステル（総炭素数１６）、ａ４：ラウリン酸オクチルエステル（総炭素数２０）、ａ５：ラウリン酸ヘキサデシルエステル（総炭素数２８）
・石油系溶剤ｂ：新日本石油（株）製、ＡＦソルベント７号
【００４２】
2007169574.tif 000002
上記の表１の数値は部数を表わす。
【００４３】
［実施例１〜６および比較例１〜４］
上記のワニスＥ１〜Ｅ６およびワニスＦ１〜Ｆ４を使用し、表２のように各該ワニスにフタロシアニンブルーを配合し、公知の方法で均一に混練して、次に、ポリテトラフルオロエチレンワックスを加えた後、インキのタックがインコメーター測定値で１０〜１１になるように、各々の上記のワニスの調製に使用した溶剤および該ワニスを追加配合して、公知の方法で均一に混練して本実施例のインキＧ１〜Ｇ６、および比較例のインキＨ１〜Ｈ４を調製した。なお、比較例１のインキは、従来から用いられている標準的な組成のオフセット輪転印刷インキである。上記のタックの値は、得られたインキ１．３１ｍｌを東洋精機（株）製インコメーターのロールに塗布し、ロール温度３２℃、回転スピード１，２００ｒｐｍで回転させ、１分後の測定値である。
【００４４】
2007169574.tif 000003
上記表２の数値は、脂肪酸エステルの含有率以外は部数を表わす。
【００４５】
上記で得られた各々のインキについて、光沢および印刷適性に関して下記の測定方法により評価した。なお、総合評価も併せ行った。評価結果を表３に示す。（光沢）
上記の各々のインキ０．１２５ｍｌを使用して、石川島産業（株）製のＲＩテスター２分割ロールにてトップコート紙に展色して、印刷試料片を作製する。次に、この試料片を１５０℃のオーブン乾燥機内で２０秒間加熱し、その後６時間以上放冷放置してインキ塗膜を乾燥固化させる。上記の印刷試料片の光沢を、村上色彩技術研究所製デジタル光沢計（入射／反射角＝６０°／６０°）を用いて測定した。
【００４６】
（印刷適性）
上記の各々のインキを使用して、通常のオフセット輪転印刷機にて印刷を行い、乾燥性や画像再現性を下記の基準にて判定した。
○：印刷面に擦れや印刷の調子不良が認められず、印刷原稿に匹敵する印刷の再現性が安定して得られる。
×：印刷面に擦れや印刷の調子不良が認められ、印刷原稿に匹敵する印刷の再現性がない。
【００４７】
（総合評価）
上記の光沢および印刷適性の評価結果より、各々のインキに関して、インキの印刷適性などの物性を損なわず高光沢な印刷物が得られるか、下記の評価方法により評価した。
○：印刷適性の物性を損なわずに、大幅に印刷紙面のインキ塗膜の光沢を向上させた印刷物が得られる。
△：実用上、印刷適性の物性を損なわないが、印刷紙面のインキ塗膜の光沢がやや劣る。
×：印刷適性が劣り、実用範囲外である。
【００４８】
2007169574.tif 000004
【００４９】
上記の評価結果から、本発明のインキは、印刷適性などの物性を損なわずに、とくに、比較例１の従来から用いられている標準的な組成のオフセット輪転印刷インキに比べて、大幅に印刷紙面のインキ塗膜の光沢を向上させた印刷物が得られることが実証されている。また、従来の処方を用いた比較例２、３および適合範囲外の脂肪酸エステルを用いた比較例４のインキは、いずれも印刷適性が低下し、品質の良い印刷物を得ることができなかった。
【産業上の利用可能性】
【００５０】
本発明によれば、本発明のインキは、印刷適性などの物性を損なわずに、高光沢を有する高品質の印刷物を得ることができ、また、石油系溶剤の使用量を抑えた環境負荷が少ないオフセット輪転印刷インキとして有効に使用することができる。